(57)【要約】塩素化ポリマー類から選ばれた１種以上のポリマー；並びに、ビスマスと、炭素原子数に対して1/10よりも多いヒドロキシル基とアミン基との総数を有する飽和ヒドロキシル-およびアミノモノカルボン酸および飽和非ヒドロキシル化および非アミノ化ポリカルボン酸から選ばれたカルボン酸との１種以上の塩を含む組成物。これらの組成物を使用して製造した物品または物品の部品。【特許請求の範囲】
【請求項１】
下記を含むことを特徴とするポリマー組成物：
(A) 塩素化ポリマー類から選ばれた１種以上のポリマー；
(B) ビスマスと、炭素原子数に対して1/10よりも多いヒドロキシル基とアミン基との総数を有する飽和ヒドロキシル-およびアミノモノカルボン酸および飽和非ヒドロキシル化および非アミノ化ポリカルボン酸から選ばれたカルボン酸との１種以上の塩。
【請求項２】
前記塩素化ポリマー類が塩化ビニルポリマー類である、請求項１記載のポリマー組成物。
【請求項３】
(B)の(A)に対する質量が少なくとも0.1％の値を有する、請求項１記載のポリマー組成物。
【請求項４】
ビスマスと、炭素原子数に対して1/10よりも多いヒドロキシル基とアミン基の総数を有する飽和ヒドロキシル-およびアミノモノカルボン酸から選ばれたカルボン酸(カルボン酸B1)との１種以上の塩を含む、請求項１記載のポリマー組成物。
【請求項５】
前記カルボン酸B1がアミノ基数よりも多いヒドロキシル基数を有する、請求項４記載のポリマー組成物。
【請求項６】
前記カルボン酸B1が炭素原子数に対して1/10よりも多いヒドロキシル基数を有する、請求項４記載のポリマー組成物。
【請求項７】
前記カルボン酸B1が20個未満の炭素原子を有する、請求項４記載のポリマー組成物。
【請求項８】
ビスマスとカルボン酸との単独塩として、乳酸ビスマスを含む、請求項４記載のポリマー組成物。
【請求項９】
(C) フタル酸、テレフタル酸およびイソフタル酸のジエステル類；トリメリット酸のトリエステル類；飽和脂肪族α,ω-ジカルボン酸のジエステル類；クエン酸のアセチル化または非アセチル化トリエステル類；リン酸のトリエステル類；アルキレングリコールジベンゾエート類；フェノールのアルキルスルホン酸エステル類；および8未満の数平均テロマー化度を有するアルキルアクリレートおよびメタクリレート類のテロマー類から選ばれた１種以上の物質をさらに含む、請求項４〜８のいずれか１項記載のポリマー組成物。
【請求項１０】
(A)の質量に対する(C)の質量が少なくとも10％の値を有する、請求項９記載のポリマー組成物。
【請求項１１】
ビスマスと、飽和非ヒドロキシル化および非アミノ化ポリカルボン酸から選ばれたカルボン酸(カルボン酸B2)との１種以上の塩を含む、請求項１記載のポリマー組成物。
【請求項１２】
前記カルボン酸B2がジ酸である、請求項１１記載のポリマー組成物。
【請求項１３】
前記カルボン酸B2が15個未満の炭素原子を有する、請求項１１記載のポリマー組成物。
【請求項１４】
ビスマスとカルボン酸の単独塩として、マロン酸ビスマスを含む、請求項１１記載のポリマー組成物。
【請求項１５】
(A)の質量に対して、10質量％未満の(C) フタル酸、テレフタル酸およびイソフタル酸のジエステル類；トリメリット酸のトリエステル類；飽和脂肪族α,ω-ジカルボン酸のジエステル類；クエン酸のアセチル化または非アセチル化トリエステル類；リン酸のトリエステル類；アルキレングリコールジベンゾエート類；フェノールのアルキルスルホン酸エステル類；および8未満の数平均テロマー化度を有するアルキルアクリレートおよびメタクリレート類のテロマー類から選ばれた１種以上の物質を含む、請求項１１〜１４のいずれか１項記載のポリマー組成物。
【請求項１６】
(C)を含まない、請求項１５記載のポリマー組成物。
【請求項１７】
請求項１〜１６のいずれか１項記載のポリマー組成物を使用して製造した物品および物品の部品。
【発明の詳細な説明】
【技術分野】
【０００１】
本発明は、塩素化ポリマー類から調製した組成物、およびこれらの組成物を使用して製造した物品および物品の部品に関する。
【背景技術】
【０００２】
塩素化ポリマー類が燃焼するのが困難であり、燃焼したとしても、塩素化ポリマー類は自己消火性であることは知られている。極めて高い耐燃焼性を必要とする幾つかの特定の場合においては、この目的のために特別に調製された難燃剤を塩素化ポリマー類に添加することができる。これらの難燃剤は、殆どの場合、アンチモン塩およびヒ素塩のような発癌性であると信じされている有機または無機塩類である。
同様に、塩素化ポリマー類の燃焼困難性に応じて、塩素化ポリマー類はその燃焼中に大量の煙を発生することも知られている。この点、当業者にとって驚くべきことには当らない：何故ならば、当業者であれば、燃焼性と煙を発生させる能力とは、数種の難燃剤が煙の発生を促進する点で、2つの全く異なる問題であることを承知しているからである。
さらに、従来技術に従う塩素化ポリマー類から調製した組成物から出発して製造した物品または物品の部品の燃焼によって火災中に発生した煙は、救助活動団体の関与を妨げ得、従って、重大な問題となることも知られている。“一斉燃焼項目試験(Single Burning Item test)”として知られる火災中の素材の挙動を評価するための新しい試験は、欧州連合の管轄団体によって標準化の最中である。この試験においては、素材を煙放出に応じた極めて厳格な条件に供し；素材の煙発生能力に関して、“煙膨張速度指数(Smoke Growth Rate Index)”により素材を分類することが予定されている。
さらにまた、従来技術の塩素化ポリマー類をベースとする組成物に関してもう１つ知られている問題は、これらの組成物が、塩素化ポリマー類を含むために、その燃焼中に大量の熱を発生させることである。
【０００３】
かくして、米国特許第3 975 359号および特許出願EP-A1-91706号は、種々の無機ビスマス塩を減煙剤として含む塩素化ポリマー類から調製した組成物を開示している。そのような組成物は不均質な含有物を有し、これらの組成物が含む無機塩類はポリマーマトリックスのコア中で分散性に乏しいものである。さらにまた、そのような組成物は、含有する無機ビスマス塩にもかかわらず、程々にしか煙の量を減少させていない。
特許出願EP-A1-90451号は、α,β-エチレン系不飽和脂肪族カルボン酸から誘導したビスマス塩を含む塩化ビニルポリマー類から調製した組成物を開示している。上述の無機塩類よりも塩化ビニルポリマー類と相溶性があり煙減少の点で効果的であるものの、これらの不飽和有機塩類も程々にしか煙の量を減少させていない。さらにまた、これらの不飽和有機塩類は、加工中に塩化ビニルポリマー類の分解(無数の小黒色粉塵の存在)をもたらしている。
特許CH 275161号は、熱安定剤として、ビスマスと有機酸(この酸は、好ましくは少なくとも１２個の炭素原子を有する脂肪酸である)との塩を含む塩素化ポリマー類または塩化ビニリデンポリマー類から調製した組成物を開示している。この特許に記載されている多くのカルボン酸ビスマス類、即ち、ギ酸、酢酸、酪酸、クロトン酸、ラウリン酸、パルチミン酸、ステアリン酸、オレイン酸、クエン酸、酒石酸、マレイン酸、安息香酸およびフタル酸のビスマス塩は、煙の量を程々にしか減少させていない。
【発明の開示】
【発明が解決しようとする課題】
【０００４】
本発明の目的は、多くの利点、とりわけ燃焼中にあまり多くの煙を発生させない利点を示すポリマー組成物を提供することによって、上記の欠点を克服することである。
【課題を解決するための手段】
【０００５】
従って、本発明は、下記を含むことを特徴とするポリマー組成物に関する：
(A) 塩素化ポリマー類から選ばれた１種以上のポリマー；
(B) ビスマスと、炭素原子数に対して1/10よりも多いヒドロキシル基とアミン基との総数を有する飽和ヒドロキシル-およびアミノモノカルボン酸および飽和非ヒドロキシル化および非アミノ化ポリカルボン酸から選ばれたカルボン酸との１種以上の塩。
上記塩素化ポリマー類は、通常10％よりも多い、好ましくは40％よりも多い、とりわけ好ましくは55％よりも多い塩素含有量を有する。
さらに、上記塩素化ポリマー類は、通常80％未満、好ましくは70％未満、とりわけ好ましくは60％未満の塩素含有量を有する。
ポリマーの“塩素含有量”なる用語は、ポリマーの総質量に対してそのポリマー中に存在する塩素の質量を意味するものと理解されたい。
塩素化ポリマー類は、通常、塩素化ビニルポリマー類、塩素化アクリルポリマー類および塩素化ポリオレフィン類から選ばれる。
“塩素化ビニルポリマー類”なる用語は、塩素化ビニルモノマー類のホモポリマー類およびこれらモノマー類が相互にあるいは塩素化ビニルモノマー類以外のエチレン系不飽和モノマー類と一緒に形成するコポリマー類の双方を意味するものと理解されたい。
塩素化ビニルモノマー類の例としては、塩化ビニル、塩化ビニリデン、トリクロロエチレン、クロロプレンおよびクロロトリフルオロエチレンを挙げることができる。
塩素化ビニルモノマー類以外のエチレン系不飽和モノマー類の例としては、フッ化ビニリデンのようなフッ素化ビニルモノマー類、酢酸ビニルのようなビニルエステル類、n-ブチルアクリレートのようなアクリルモノマー類、スチレンのようなスチレンモノマー類、またはエチレン、プロピレンおよびブタジエンのようなオレフィン系モノマー類を挙げることができる。
【０００６】
“塩素化アクリルポリマー類”なる用語は、塩素化アクリルモノマー類のホモポリマー類およびこれらモノマー類が相互にあるいは塩素化アクリルモノマー類以外のエチレン系不飽和モノマー類と一緒に形成するコポリマー類の双方を意味するものと理解されたい。
塩素化アクリルモノマー類の例としては、クロロアクリル酸エステル類およびクロロメタクリル酸エステル類を挙げることができる。
“塩素化ポリオレフィン類”なる用語は、塩素化処理に供した後に塩素を含むポリオレフィン類を意味するものと理解されたい。
塩素化ポリオレフィン類の例としては、塩素化処理に供した後、20％〜70％の塩素含有量を有する高密度ポリエチレン類を挙げることができる。
上記塩素化ポリマー類は、好ましくは塩素化ビニルポリマー類、とりわけ好ましくは塩化ビニルポリマー類、極めて好ましくは塩化ビニルホモポリマー類である。
“塩化ビニルポリマー類”なる用語は、塩化ビニルホモポリマー類および塩化ビニルと塩化ビニル以外のエチレン系不飽和モノマー類とによって形成された少なくとも50質量％の-CH2-CHCl-単位を有するコポリマー類の双方を意味するものと理解されたい。
塩化ビニル以外のエチレン系不飽和モノマー類の例としては、フッ化ビニリデンのようなフッ素化ビニルモノマー類、酢酸ビニルのようなビニルエステル類、n-ブチルアクリレートのようなアクリルモノマー類、スチレンのようなスチレンモノマー類、またはエチレン、プロピレンおよびブタジエンのようなオレフィン系モノマー類を挙げることができる。
【０００７】
(B)において選択するビスマスとカルボン酸との塩または塩類は、任意の適切な方法によって調製し得る。これらの塩は、とりわけ、水中および周囲温度において、化学量論量の水酸化ビスマスとカルボン酸を反応させ、次いで、そのようにして得られた塩を濾過することによって調製することができる。
(A)の質量に対する(B)の質量は、通常少なくとも0.1％、好ましくは少なくとも0.4％、とりわけ好ましくは少なくとも0.8％の値を有する。
さらに、(A)の質量に対する(B)の質量は、通常多くとも100％、好ましくは多くとも25％、とりわけ好ましくは多くとも12.5％の値を有する。(A)および(B)以外に、本発明に従うポリマー組成物は、任意構成成分として、(C) フタル酸、テレフタル酸およびイソフタル酸のジエステル類；トリメリット酸のトリエステル類；飽和脂肪族α,ω-ジカルボン酸のジエステル類；クエン酸のアセチル化または非アセチル化トリエステル類；リン酸のトリエステル類；アルキレングリコールジベンゾエート類；フェノールのアルキルスルホン酸エステル類；および8未満の数平均テロマー化度を有するアルキルアクリレートおよびメタクリレート類のテロマー類から選ばれた１種以上の物質を含み得る。
(C)において選択する物質または物質類は、(A)において選択するポリマーまたはポリマー類に対し可塑化作用を示し、通常、ポリマーまたはポリマー類と高相溶性を有する。従ってこれらの物質は、１次可塑剤として良く知られている。
(A)の質量に対する(C)の質量は、通常、0〜200％の値を有する。
【０００８】
第１の好ましい変形(以下、変形１と称す)によれば、本発明に従うポリマー組成物は、ビスマスと、炭素原子数に対して1/10よりも多いヒドロキシル基とアミン基との総数を有する飽和ヒドロキシル-およびアミノモノカルボン酸から選ばれたカルボン酸(カルボン酸B1)との１種以上の塩を含む。
ビスマスとカルボン酸B1との塩類の例としては、下記を挙げることができる：
‐グリコール酸ビスマスおよびグリシン酸ビスマスのような、C2酸の塩類；
‐乳酸ビスマス、グリセリン酸ビスマス、セリン酸ビスマス、およびα-およびβ-アラニン酸ビスマスのような、C3酸の塩類；
‐2-、3-および4-ヒドロキシ酪酸ビスマス、2-ヒドロキシイソ酪酸ビスマス、1-ヒドロキシ-1-シクロプロパンカルボン酸ビスマス、スレオニン酸ビスマス、バリン酸ビスマス、2-、3-、4-および5-ヒドロキシ吉草酸ビスマス、および2-ヒドロキシ-2-メチル酪酸ビスマスのような、C4〜C5酸の塩類；
‐ヒドロキシカプロン酸ビスマス、ヒドロキシヘプタン酸ビスマスおよびグルコン酸ビスマスのような、C6〜C7酸の塩類；
‐ヒドロキシカプリル酸ビスマス、ヒドロキシノナン酸ビスマス、ジヒドロキシカプリン酸ビスマス、ジヒドロキシラウリン酸ビスマス、ジヒドロキシミリスチン酸ビスマス、ジヒドロキシパルミチン酸ビスマスおよびジヒドロキシステアリン酸ビスマスのような、C8〜C19酸の塩類；
‐ジヒドロキシアラキジン酸ビスマスのような、C≧20酸の塩類。
【０００９】
カルボン酸B1の第１の好ましい特徴は、これらの酸がアミン基の数よりも多いヒドロキシル基数を有することである。とりわけ好ましくは態様においては、これらの酸は、アミン基を有さない。
カルボン酸B1の第２の好ましい特徴は、これらの酸が炭素原子数に対して1/10よりも多いヒドロキシル基数を有することである。カルボン酸B1は、炭素原子数に対して、とりわけ好ましい態様においては1/8よりも多い、極めて好ましい態様においては1/6よりも多い、最も好ましい態様においては1/4よりも多いヒドロキシル基数を有する。
カルボン酸B1の第３の好ましい特徴は、これらの酸が炭素原子数に対して2/3未満のヒドロキシル基数を有することである。とりわけ好ましい態様においては、これらの酸は、炭素原子数に対して1/3以下のヒドロキシル基数を有する。
カルボン酸B1の第４の好ましい特徴は、これらの酸が20個未満の炭素原子を有することである。とりわけ好ましい態様においては、カルボン酸B1は8個未満の炭素原子を有し；極めて好ましい態様においては、カルボン酸B1は6個未満の炭素原子を有し；最も好ましい態様においては、カルボン酸B1は4個未満の炭素原子を有する。
カルボン酸B1の第５の好ましい特徴は、これらの酸が2個よりも多い炭素原子を有することである。
カルボン酸B1の第６の好ましい特徴は、これらの酸が脂肪族であることである。
【００１０】
好ましくは、変形１に従うポリマー組成物は、ビスマスとカルボン酸B1以外のカルボン酸との塩を含まない。とりわけ好ましい態様においては、これらの組成物は、ビスマスとカルボン酸の正しく1種の塩を含み、その塩は、ビスマスとカルボン酸B1から選ばれたカルボン酸との塩である。極めて好ましい態様においては、これらの組成物は、ビスマスとカルボン酸との単独塩として、乳酸ビスマスを含む。
変形１に従うポリマー組成物は、好ましくは、(C) フタル酸、テレフタル酸およびイソフタル酸のジエステル類；トリメリット酸のトリエステル類；飽和脂肪族α,ω-ジカルボン酸のジエステル類；クエン酸のアセチル化または非アセチル化トリエステル類；リン酸のトリエステル類；アルキレングリコールジベンゾエート類；フェノールのアルキルスルホン酸エステル類；および8未満の数平均テロマー化度を有するアルキルアクリレートおよびメタクリレート類のテロマー類から選ばれた１種以上の物質を含む。
変形１に従うポリマー組成物は、(A)の質量に対する(C)の質量が、好ましくは少なくとも10％、とりわけ好ましい態様においては少なくとも20％、極めて好ましい態様においては少なくとも40％の値を有するような組成物である。
変形１に従うポリマー組成物は、(A)の質量に対する(C)の質量が、好ましくは多くとも150％、とりわけ好ましい態様においては多くとも100％の値を有するような組成物である。
【００１１】
第２の好ましい変形(以下、変形２と称す)によれば、本発明に従うポリマー組成物は、ビスマスと、飽和非ヒドロキシル化および非アミノ化ポリカルボン酸から選ばれたカルボン酸(カルボン酸B2)との１種以上の塩を含む。ビスマスとカルボン酸B2との塩の例としては、下記を挙げることができる：
‐シュウ酸ビスマスのような、C2酸の塩類；
‐マロン酸ビスマスのような、C3酸の塩類；
‐コハク酸ビスマスのような、C4酸の塩類；
‐グルタル酸ビスマスおよび1,1-シクロプロパンジカルボン酸ビスマスのような、C5酸の塩類；
‐アジピン酸ビスマス、ピメリン酸ビスマス、スベリン酸ビスマス、アゼライン酸ビスマス、トリカルバリル酸ビスマス、および1,1-および1,2-シクロブタンジカルボン酸ビスマスのような、C6〜C9酸の塩類；
‐セバシン酸ビスマス、ビスマスドデカンジオエート、およびビスマステトラデカンジオエートのような、C10〜C15酸の塩類；
‐ビスマスタプサート(bismuth thapsate)のような、C≧15酸の塩類。
カルボン酸B2の第１の好ましい特徴は、これらの酸がジ酸であることである。
カルボン酸B2の第２の好ましい特徴は、これらの酸が15個未満の炭素原子を有することである。とりわけ好ましい態様においては、これらの酸は10個未満の炭素原子を有し；極めて好ましい態様においては、これらの酸は6個未満の炭素原子を有し；最も好ましい態様においては、これらの酸は4個未満の炭素原子を有する。
カルボン酸B2の第３の好ましい特徴は、これらの酸が2個よりも多い炭素原子を有することである。
カルボン酸B2の第４の好ましい特徴は、これらの酸が脂肪族であることである。
【００１２】
好ましくは、変形２に従うポリマー組成物は、ビスマスとカルボン酸B2以外のカルボン酸との塩を含まない。とりわけ好ましい態様においては、これらの組成物は、ビスマスとカルボン酸の正しく1種の塩を含み、その塩は、ビスマスとカルボン酸B2から選ばれたカルボン酸との塩である。極めて好ましい態様においては、これらの組成物は、ビスマスとカルボン酸との単独塩として、マロン酸ビスマスを含む。
変形２に従うポリマー組成物は、好ましくは、(A)の質量に対して10質量％未満の(C) フタル酸、テレフタル酸およびイソフタル酸のジエステル類；トリメリット酸のトリエステル類；飽和脂肪族α,ω-ジカルボン酸のジエステル類；クエン酸のアセチル化または非アセチル化トリエステル類；リン酸のトリエステル類；アルキレングリコールジベンゾエート類；フェノールのアルキルスルホン酸エステル類；および8未満の数平均テロマー化度を有するアルキルアクリレートおよびメタクリレート類のテロマー類から選ばれた１種以上の物質を含む。とりわけ好ましい態様においては、これらの組成物は、(C)を含まない。
(A)、(B)および任意構成成分としての(C)以外に、本発明に従うポリマー組成物は、とりわけ、(D) 熱安定剤、衝撃補強材、２次可塑剤、充填剤、顔料、内部潤滑剤、外部潤滑剤、希釈剤、粘度調節剤、膨潤剤、膨潤剤の分解促進剤、殺真菌剤、殺菌剤または臭気改良剤のような、ポリマー組成物の通常の添加剤を必要に応じて含み得る。
(A)の質量に対する(D)の質量は、通常0〜200％の値を有し；多くの場合、0〜100％の値を有する。
【００１３】
熱安定剤の例としては、錫、バリウムおよび亜鉛；カルシウムおよび亜鉛；カドニウムと亜鉛；または鉛の有機塩類を挙げることができる。
衝撃補強材の例としては、ポリ(n-ブチルアクリレート)のようなアルキルアクリレートホモポリマー類、およびポリブタジエン支持体またはスチレンとブタジエンとのコポリマーから製造した支持体にグラフトさせたメチルメタクリレートポリマー類を挙げることができる。
２次可塑剤の例としては、2,2,4-トリメチル1,3-ペンタンジオールジイソブチレート TXIBRを挙げることができる。
充填剤の例としては、天然または沈降型の炭酸カルシウム、ドロマイトおよびシリカを挙げることができる。
顔料の例としては、二酸化チタンおよびカーボンブラックを挙げることができる。
内部潤滑剤の例としては、ステアリン酸を挙げることができる。
外部潤滑剤の例としては、ヘキサデカンを挙げることができる。
希釈剤の例としては、灯油を挙げることができる。
粘度調節剤としては、エチレンオキサイドと脂肪酸の縮合物を挙げることができる。
膨潤剤の例としては、アゾジカルボンアミドを挙げることができる。
膨潤剤の分解促進剤の例としては、酸化亜鉛を挙げることができる。
【００１４】
本発明に従うポリマー組成物は、任意の公知のブレンドまたは配合方法によって従来通り調製し得る。
本発明に従うポリマー組成物は、一般に、公知の加工方法を応用することによって従来通りに使用して、物品または物品の部品を製造することができる。
加工方法の例としては、カレンダー加工(とりわけ、フィルム、シートおよびプレート類を製造するために)、押出(とりわけ、パイプおよび輪郭材類を製造するために)、射出成型法(とりわけ、シールおよびコンポーネント類の製造のために)、コーティーング法(とりわけ、緻密層および気泡層類を製造するために)、スプレー法(とりわけ、マスチック類の製造のために)、浸漬法(とりわけ、手袋類の製造のために)およびモールディング法(とりわけ、種々の物品を製造するために)を挙げることができる。
本発明のもう１つの主題は、多くの利点を有する、塩素化ポリマー類から調製した組成物から出発して製造した物品または物品の部品である。とりわけ、本発明に従う物品および物品の部品は、その燃焼中に煙に関して殆んど発生がないという利点を示す。
この目的のために、本発明は、上述したような本発明に従うポリマー組成物を使用して製造した物品および物品の部品に関する。
そのような物品または物品の部品の例としては、下記を挙げることができる：
‐緻密層、フィルム、シートおよびプレート類；
‐パイプおよびチューブ類、またはケーブル用の鞘材；
‐漏出防止材、シール、クラウンキャップ、腐蝕防止マスチックおよびグリット防止マスチック類；
‐気泡層および発泡体類；
コンポーネント類、物品および物品の部品類：手袋、人形等。
これらの物品または物品の部品は、可撓質または硬質であり得る。
【発明の効果】
【００１５】
本発明に従うポリマー組成物、物品および物品の部品は、多くの利点を有する。
先ず第１に、塩素化ポリマー類を含むものの、本発明に従う組成物、物品および物品の部品は、その燃焼中に少量の煙しか発生させない。この点において、本発明に従う組成物、物品および物品の部品は、素材の火災に対する挙動を評価する各種試験、とりわけ円錐熱量測定試験(ISO 5660-1)において好ましい位置付けにある。
とりわけ、本発明に従う組成物による煙発生量は、当業者にとって公知の塩素化ポリマー類とビスマス塩をベースとする組成物の燃焼によって発生する煙の量よりも少ない。この比較も、相応する各組成物から出発して製造した物品および物品の部品において根拠あるものである。
次に、塩素化ポリマー類を含むものの、本発明に従う組成物、物品および物品の部品は、その燃焼中に極めて少量の熱しか発生させない。
最後に、本発明に従う組成物、物品および物品の部品は、恐らく発癌性であろうと思われるアンチモン塩およびヒ素塩のような特定の難燃剤の不存在においてさえも、着火するのが極めて困難である。
一方の本発明に従うポリマー組成物、および一方の本発明に従う物品および物品の部品は、それら特有の多くの利点をさらに有する。
本発明に従うポリマー組成物に関しては、これらの組成物は、均質な含有物を有しており；とりわけ、これら組成物中に存在する前記カルボン酸ビスマス塩は、ポリマーマトリックスのコア中に良好に分散している。
本発明に従う物品および物品の部品に関しては、これらの物品および物品の部品は、均質な着色性と均質な表面外観を有しており；とりわけ、これらの物品および物品の部品は、加工中に分解するポリマー素材の領域を小黒色粉塵の形で示さない。
【発明を実施するための最良の形態】
【００１６】
以下の実施例は本発明を例示するものであり、本発明の範囲を限定するものではない。
【実施例１】
【００１７】
(本発明に従う組成物および可撓質プラーク類)
ブレンディング
100 gのポリマー SolvinR 271GB (塩化ビニルポリマー)、55 gのジ[2-エチルヘキシル]フタレート (DOP)、35 gの天然炭酸カルシウム、5 gの熱安定剤および10 gの乳酸ビスマスを容器内に導入した。これらの成分を、攪拌機を使用してブレンドした。
混合
このようにして調製した組成物を、CollinR 2本ロールミルの加熱2本ロール間に、これらのロールを165℃の温度に安定させた後に流し込んだ。上記2本ロール間を流れ出る材料をロールの下に置いたタンク中に集め、再び、上記2本ロール間に流し込んだ。この手順を、材料がクレープを形成するまで実施した。
加圧
このようにして形成させたクレープを、LafargeRプレスを使用してプレスして、およそ100 mm×100 mmの表面積を有する厚さ約2 mmのサンプルプラークを得た。
火災に対する挙動試験
このようにして製造したサンプルプラークを、円錐熱量測定法として知られている規格ISO 5660-1に従う火災に対する挙動試験に、以下の条件下で供した。
各サンプルプラークを、40 kW/m2の外部照射に供しながら、周囲空気条件下にカ焼させた。
收集した測定結果は、試験中に発生した煙の総比容積(Vsp)および試驗中に発生した比熱量(Qsp)を測定するのに必要な結果である。
“試験中に発生した煙の総比容積(Vsp)”なる用語は、サンプルプラークの初期質量に対してのこの試験中に発生した煙の総容積を意味するものと理解されたい。
“試験中に発生した煙の容積”なる用語は、この試験中に発生した煙が70℃の温度および大気圧(煙分析器において有効である温度および圧力条件)において占める容積を意味するものと理解されたい。この容積は、m3/kgで表す。
“試験中に発生した比熱量(Qsp)”なる用語は、サンプルプラークの初期質量に対してのこの試験中に発生した熱量を意味するものと理解されたい。この比熱量は、kJ/gで表す。
これらの測定の結果は、下記の表１に示す。
【実施例２】
【００１８】
(比較例)
手順は実施例１におけるとおりであったが、乳酸ビスマスを組成物に添加せず、あるいは乳酸ビスマスを酒石酸ビスマス(I)、マレイン酸ビスマス(II)、テレフタル酸ビスマス(III)、ギ酸ビスマス(IV)またはアクリル酸ビスマス(V)のいずれかによって同量で置換えた。
測定結果を下記の表１に示す。
表１
2005523343.tif 000002
【実施例３】
【００１９】
(本発明に従う組成物および硬質プラーク)
100 gのポリマー SolvinR 266RC (塩化ビニルポリマー)、5 gの衝撃補強材(アクリルポリマー)、5 gの天然炭酸カルシウム、5 gの二酸化チタン、5 gの熱安定剤および10 gのマロン酸ビスマスを容器内に導入した。
その後、手順は実施例１におけるとおりであったが、ミキサーの加熱ロールを185℃の温度で安定させた。
各サンプルプラークを、40 kW/m2の外部照射に供しながら、周囲空気条件下にカ焼させた。
測定結果は、下記の表２に示す。
【実施例４】
【００２０】
(比較例)
手順は実施例３におけるとおりであったが、マロン酸ビスマスを組成物に添加せず、あるいはマロン酸ビスマスを実施例２で述べたカルボン酸ビスマス(I)〜(V)によって同量で置換えた。
測定結果を下記の表２に示す。
表２
2005523343.tif 000003
【実施例５】
【００２１】
(本発明に従う組成物および硬質プラーク)
手順は実施例３におけるとおりであったが、マロン酸ビスマスの量を1 gに減らし、さらに、各プラークを円錐熱量計内で、60 kW/m2の外部照射に供した。
測定結果は、表３に示す。
【実施例６】
【００２２】
(比較例)
手順は実施例５におけるとおりであったが、マロン酸ビスマスを組成物に添加せず、あるいはマロン酸ビスマスをマレイン酸ビスマスによって同量で置換えた。
測定結果を下記の表３に示す。
表３
2005523343.tif 000004
【国際調査報告】
2005523343.tif 000005
2005523343.tif 000006